(57)【要約】      （修正有）【課題】不定形耐火物層の欠け落ちの少ない、不定形耐火物層の固定保持が長く可能なセラミックアンカーれんがを提供する。【解決手段】セラミックアンカーれんが１は、一端側にフランジ状被端部１１と他端側に一体的に延びる少なくとも１個の軸部１３と軸部１３の他端側に一体的に設けられ軸部１３より大きい断面積を持つ少なくとも１個の膨大部１２とが交互に位置する。少なくとも最他端側に位置する膨大部１３はその断面形状が尖端となる角が無い形状であるため、セラミックアンカーれんが１と不定形耐火物層との間の熱膨張等の差異に起因するセラミックアンカーれんが１に作用する応力集中が緩和され、クラックの発生が抑制され、不定形耐火物層の一部の欠け落ちが抑制される。これにより不定形耐火物層の保持が長くなり、耐火装置の耐久性が向上する。【選択図】図１
0003192183.tif 000002
【実用新案登録請求の範囲】
【請求項１】
一端側にフランジ状被固定部と該被固定部から他端側に一体的に延びる少なくとも１個の軸部と該軸部の他端側に一体的に設けられ該軸部より大きい断面積を持つ少なくとも１個の膨大部とが交互に位置するセラミックアンカーれんがであって、
少なくとも最他端側に位置する前記膨大部はその断面形状が円形、長円形、楕円形又は角を丸めた多角形であることを特徴とするセラミックアンカーれんが。
【請求項２】
全ての前記膨大部の断面形状が円形、長円形、楕円形又は角を丸めた多角形である請求項１に記載のセラミックアンカーれんが。
【請求項３】
全ての前記軸部の断面形状が円形、長円形、楕円形又は角を丸めた多角形である請求項１または２に記載のセラミックアンカーれんが。
【考案の詳細な説明】
【技術分野】
【０００１】
本考案は灰溶融炉等の耐火装置のケーシングの内側面に一端が保持され、その内側面に積層形成される不定形耐火物層内に埋設されて使用されるセラミックアンカーれんがに関する。
【背景技術】
【０００２】
従来のセラミックアンカーれんが１０は、一例として図３にその斜視図を示すように、軸方向の両端に断面方形で厚い板状のフランジ状端部１０１とその間にある断面方形で厚い板状の４個の膨大部１０２と、それらを等間隔に結ぶ断面方形の細い５個の軸部１０３とで構成されている。このセラミックアンカーれんが１０は、灰溶融炉等の耐火装置の内壁面に固定された保持金具に一方のフランジ状端部１０１が挿着されて保持され、耐火装置の内壁面に積層形成される不定形耐火物層内に埋設されて使用される。
【０００３】
このセラミックアンカーれんが１０は、そのフランジ状端部１０１が保持金具により耐火装置の内壁面に固定され、他端側のフランジ状端部１０１、４個の膨大部１０２及び５個の軸部１０３が不定形耐火物層に埋設されて機械的に係合しているため、不定形耐火物層を耐火装置の内壁面に固定する機能を果たしている。これにより耐火装置の使用に伴う加熱冷却等により不定形耐火物層が耐火装置の内壁面より脱落するのを防止している。
【先行技術文献】
【特許文献】
【０００４】
【特許文献１】特開２０１３−５０２６２
【特許文献２】特開平１０−３１０４７８
【考案の概要】
【考案が解決しようとする課題】
【０００５】
耐火装置の使用が長くなるとセラミックアンカーれんがが埋設された部分の不定形耐火物層の一部が欠け落ち、不定形耐火物層の固定機能が劣化することが解った。
【０００６】
本考案は係る実情に鑑みてなされたもので、不定形耐火物層の欠け落ちの少ない、不定形耐火物層の固定保持が長く可能なセラミックアンカーれんがを提供することを課題とする。
【課題を解決するための手段】
【０００７】
本考案者は、不定形耐火物層の一部の欠け落ちの現象を詳しく調べた。その結果、欠け落ちの前に、セラミックアンカーれんが１０が埋設された部分の不定形耐火物層の表面に、セラミックアンカーれんがの方形のフランジ状端部１０１の４個の角に近い部分から放射状に４本のクラックが延び、これらのクラックにより不定形耐火物層の一部の欠け落ちに至ることを突き止めた。
【０００８】
本考案者はこれらのクラックの発生を抑制するため各種検討の結果、セラミックアンカーれんがの最他端側のフランジ状端部の断面形状を丸くする、すなわち角を無くすことに効果的であることを見出し、本考案を得たものである。
【０００９】
本考案のセラミックアンカーれんがは、一端側にフランジ状被固定部と該被固定部から他端側に一体的に延びる少なくとも１個の軸部と該軸部の他端側に一体的に設けられ該軸部より大きい断面積を持つ少なくとも１個の膨大部とが交互に位置するセラミックアンカーれんがであって、少なくとも最他端側に位置する前記膨大部はその断面形状が円形、長円形、楕円形又は角を丸めた多角形であることを特徴とする。
【００１０】
本考案のセラミックアンカーれんがは、最他端側の膨大部の断面形状が円形、長円形、楕円形又は角を丸めた多角形であり、尖端となる角が無い。尖端となる角が無いため、セラミックアンカーれんがと不定形耐火物層との間の熱膨張等の差異に起因するセラミックアンカーれんがに作用する応力集中が緩和され、クラックの発生が抑制され、不定形耐火物層の一部の欠け落ちが抑制される。これにより不定形耐火物層の保持が長くなり、耐火装置の耐久性が向上する。
【００１１】
本考案のセラミックアンカーれんがは、軸方向に延びる、被固定部と軸部と膨大部とからなる。被固定部はフランジ状で、耐火装置の内壁面に固定された保持金具に保持される部分である。セラミックアンカーれんがの軸部及び膨大部は埋設されて不定形耐火物層と機械的に係合する部分である。
【００１２】
本考案のセラミックアンカーれんがとしての被固定部、軸部及び膨大部の基本的な構造及び機能は従来のセラミックアンカーれんがのものと変わらない。本考案のセラミックアンカーれんがは少なくともその最他端側の膨大部の断面形状が円形、長円形、楕円形又は角を丸めた多角形であり、尖端となる角が無い形状であることである。ここで尖端となる角が無い形状とは、角の部分の断面の曲率半径が１０ｍｍ以上であることである。
【００１３】
本考案のセラミックアンカーれんがでは、その全ての膨大部の断面形状を円形、長円形、楕円形又は角を丸めた多角形とすることが好ましい。さらにはその全ての軸部の断面形状を円形、長円形、楕円形又は角を丸めた多角形とすることが好ましい。埋設されている不定形耐火物層のより深い位置にある膨大部、軸部は尖端部分による応力集中に起因するクラックの発生が不定形耐火物層の表面に現れにくい。しかし尖端部分でのクラックの発生は不定形耐火物層の表面部分でもより深い部分でも同じと思われ、より深い部分で発生したクラックもそのクラックが成長すれば、いずれ不定形耐火物層の欠け落ち、損壊に至る。
【００１４】
本考案の被固定部、軸部及び膨大部の大きさ、形状は使用される耐火装置及び不定形耐火物層の厚さ等により適宜定めることができる。また、従来のセラミックアンカーれんがのように、保持金具への装着を容易にするため、被固定部と最他端の膨大部の形状を同一に形成し、セラミックアンカーれんがの軸方向の中間点で対称となる形状とすることができる。
【考案の効果】
【００１５】
本考案のセラミックアンカーれんがは、最他端側の膨大部の断面形状が円形、長円形、楕円形又は角を丸めた多角形であり、尖端となる角が無い。尖端となる角が無いため、セラミックアンカーれんがと不定形耐火物層との間の熱膨張等の差異に起因するセラミックアンカーれんがに作用する応力集中が緩和され、クラックの発生が抑制され、不定形耐火物層の一部の欠け落ちが抑制される。これにより不定形耐火物層の保持が長くなり、耐火装置の耐久性が向上する。
【００１６】
本考案のセラミックアンカーれんがの全ての膨大部及び軸部の断面形状が円形、長円形、楕円形又は角を丸めた多角形としたものでは、さらに一層尖端となる角が無いため、不定形耐火物層の内部においてもクラックの発生が抑制され、不定形耐火物層の欠け落ちが抑制され、耐火装置の耐久性が向上する。
【図面の簡単な説明】
【００１７】
【図１】実施形態１に示すセラミックスアンカーれんがの斜視図である。
【図２】実施形態２に示すセラミックスアンカーれんがの斜視図である。
【図３】従来のセラミックスアンカーれんがの斜視図である。
【考案を実施するための形態】
【００１８】
（実施形態１）
本考案の実施形態１のセラミックアンカーれんが１の斜視図を図１に示す。このセラミックアンカーれんが１は、軸方向の両端に断面円形で厚い板状のフランジ状端部１１とその間にある断面円形で厚い板状の４個の膨大部１２と、それらを等間隔に結ぶ断面円形の細い５個の軸部１３とで構成されている。このセラミックアンカーれんが１、灰溶融炉等の耐火装置の内壁面に固定された保持金具に一方のフランジ状端部１１が挿着されて保持され、耐火装置の内壁面に積層形成される不定形耐火物層内に埋設されて使用される。ここで、一方のフランジ状端部１１が本考案のフランジ状被固定部に、４個の膨大部１２と他方のフランジ状端部１１が本考案の膨大部に、５個の軸部１２が本考案の軸部に相当する。
【００１９】
このセラミックアンカーれんが１はそれを構成する２個のフランジ状端部１１，４個の膨大部１２及び５個の軸部１３の全ての断面形状が円形であり、断面形状で尖端となる角が無い。このため、このセラミックアンカーれんが１を埋設する不定形耐火物層に応力集中となる部分が少なく、不定形耐火物にクラックが発生しにくい。このため、本実施形態のセラミックアンカーれんが１を用いた不定形耐火物層は損傷が低減され、損傷が低減された不定形耐火物を備える耐火装置の耐久性は高くなる。
【００２０】
（実施形態２）
本考案の実施形態２のセラミックアンカーれんが２の斜視図を図２に示す。このセラミックアンカーれんが２は、軸方向の両端に断面が長円形で厚い板状のフランジ状端部２１とその間にある断面が長円形で細い１個の軸部２３とで構成されている。このセラミックアンカーれんが２、灰溶融炉等の耐火装置の内壁面に固定された保持金具に一方のフランジ状端部２１が挿着されて保持され、耐火装置の内壁面に積層形成される不定形耐火物層内に埋設されて使用される。ここで、一方のフランジ状端部２１が本考案のフランジ状被固定部に、他方のフランジ状端部２１が本考案の膨大部に、１個の軸部２２が本考案の軸部に相当する。
【００２１】
このセラミックアンカーれんが２はそれを構成する２個のフランジ状端部２１，１個の軸部２３の全ての断面形状が長円形であり、断面形状で尖端となる角が無い。このため、このセラミックアンカーれんが２を埋設する不定形耐火物層に応力集中となる部分が少なく、不定形耐火物にクラックが発生しにくい。このため、本実施形態のセラミックアンカーれんが２を用いた不定形耐火物層は損傷が低減され、損傷が低減された不定形耐火物を備える耐火装置の耐久性は高くなる。
【図１】
0003192183.tif 000003
【図２】
0003192183.tif 000004
【図３】
0003192183.tif 000005